(57)【特許請求の範囲】
【請求項１】
下記一般式（１）；
［ＣＨ２＝ＣＲ−ＣＯＯ−（ＡＯ）ｎ−］ｍ−Ｘ    （１）
（式中、ＡＯは、同一又は異なって、アルキレンオキサイド残基を表す。Ｒは、水素原子又はメチル基を表す。Ｘは、有機残基を表す。ｎは、１以上の正数である。ｍは、１以上の正数である。）で表されるポリアルキレンオキサイド骨格を有する（メタ）アクリル酸エステル化合物の製造方法であって、
該ポリアルキレンオキサイド骨格を有する（メタ）アクリル酸エステル化合物の製造方法は、（ｉ）アルカリ（土類）金属水酸化物を触媒として用いてアルコールにアルキレンオキサイドを付加させてアルキレンオキサイド付加アルコールを製造する工程、（ｉｉ）該アルカリ（土類）金属水酸化物を除去する工程、（ｉｉｉ）該アルキレンオキサイド付加アルコールと（メタ）アクリル酸エステルとのエステル交換反応によりポリアルキレンオキサイド骨格を有する（メタ）アクリル酸エステル化合物を製造する工程、及び、（ｉｖ）エステル交換反応系から軽沸分を除去する工程をこの順に含んでなり、
該アルカリ（土類）金属水酸化物を除去する工程は、アルキレンオキサイドの付加反応により得られたアルキレンオキサイド付加アルコールから、吸着及び／又はイオン交換によりアルカリ（土類）金属を除去する工程である
ことを特徴とするポリアルキレンオキサイド骨格を有する（メタ）アクリル酸エステル化合物の製造方法。
【請求項２】
前記アルキレンオキサイド付加アルコールは、アルカリ（土類）金属水酸化物を除去した後のアルカリ(土類)金属分の含有割合が３００ｐｐｍ以下である
ことを特徴とする請求項１に記載のポリアルキレンオキサイド骨格を有する（メタ）アクリル酸エステル化合物の製造方法。
【請求項３】
前記エステル交換反応によりポリアルキレンオキサイド骨格を有する（メタ）アクリル酸エステル化合物を製造する工程は、アルキレンオキサイド付加アルコールの有する水酸基の反応率が８５モル％以上である
ことを特徴とする請求項１又は２に記載のポリアルキレンオキサイド骨格を有する（メタ）アクリル酸エステル化合物の製造方法。
【請求項４】
前記エステル交換反応によりポリアルキレンオキサイド骨格を有する（メタ）アクリル酸エステル化合物を製造する工程において、重合禁止剤としてＮ−オキシル化合物を用いることを特徴とする請求項１〜３のいずれかに記載のポリアルキレンオキサイド骨格を有する（メタ）アクリル酸エステル化合物の製造方法。
【請求項５】
前記エステル交換反応は、テトラ（２−エチルヘキサノキシ）チタン、ジルコニアアセチルアセトナート、ジブチルスズオキサイド、ジオクチルスズオキサイド、ビス（ジブチルスズアセテート）オキサイド、ビス（ジブチルスズラウレート）オキサイド、ジブチルスズジアセテート及びジブチルスズジラウレートからなる群より選択される少なくとも１種を触媒として用いる
ことを特徴とする請求項１〜４のいずれかに記載のポリアルキレンオキサイド骨格を有する（メタ）アクリル酸エステル化合物の製造方法。
【発明の詳細な説明】
【技術分野】
【０００１】
本発明は、ポリアルキレンオキサイド骨格を有する（メタ）アクリル酸エステル化合物及びその製造方法に関する。より詳しくは、光学部材、照明部材、自動車部材等に用いられる透明樹脂等の種々の用途に好適に用いられるポリアルキレンオキサイド骨格を有する（メタ）アクリル酸エステル化合物及びその製造方法に関する。
【背景技術】
【０００２】
（メタ）アクリル酸エステル化合物は、ガラス等の透明無機材料に比べて成形加工性が良好であることから、光学部材、照明部材、自動車部材等をはじめとする様々な産業分野において利用されている透明樹脂の原料として用いられるものである。
このような透明樹脂の原料として用いられる（メタ）アクリル酸エステル化合物の１つに、構造中にポリアルキレンオキサイド骨格を有する（メタ）アクリル酸エステル化合物がある。ポリアルキレンオキサイド骨格を有する（メタ）アクリル酸エステル化合物から製造された透明樹脂を利用した製品として、例えば、エチレンオキサイドで変性されたビスフェノールＡのジメタクリレート、ヒドロキシピバリン酸とネオペンチルグリコールのエステルジアクリレート、及び、フェノキシ（エトキシ）エチルアクリレートを特定の割合で含む紫外線硬化型樹脂によるレンズ部を有するレンズシートが開示されている（例えば、特許文献１参照。）。しかしながら、この紫外線硬化型樹脂は、芳香族炭化水素構造を有しているため、可視光の短波長領域から紫外領域の発光波長分布を有する光源からの光に対する耐光性のレベルが充分なものではなかった。
【０００３】
また（メタ）アクリル酸エステル化合物を硬化させて得られる樹脂は、光、特に紫外線（ＵＶ光）により劣化しやすい性質を有しており、この劣化の防止のため、紫外線吸収剤が添加されることがある。このような、（メタ）アクリル酸エステル化合物に紫外線吸収剤を添加した組成物として、アルキレンオキシジ（メタ）アクリレート、特定の構造を有する光重合開始剤、及び、ベンゾフェノン系紫外線吸収剤、ベンゾトリアゾール系紫外線吸収剤の少なくとも１種を特定の割合で配合した光硬化性組成物が開示されている（例えば、特許文献２参照。）。しかしながら、ポリオキシアルキレン鎖の短いものについては、硬化時の収縮による成形不具合や、寸法安定性等の点において、充分なものではなく、ポリオキシアルキレン鎖の長いものについては、硬化物の耐水性等の点において充分なものではなかった。また、紫外線吸収剤の添加は、ＵＶ硬化不良や物性の低下等を起こすことから、このような不具合を起こすことなく、樹脂の光による劣化を防止することができる方法が求められている。
【特許文献１】特開平６−２６３８３号公報（第１−２頁）
【特許文献２】特許第３０５５０６８号公報（第１−２頁）
【発明の開示】
【発明が解決しようとする課題】
【０００４】
本発明は、上記現状に鑑みてなされたものであり、ＵＶ硬化不良や物性の低下等の不具合を起こすことがなく、光による劣化が効果的に防止された透明樹脂の原料となるポリアルキレンオキサイド骨格を有する（メタ）アクリル酸エステル化合物、及び、その製造方法を提供することを目的とするものである。
【課題を解決するための手段】
【０００５】
本発明者等は、ＵＶ硬化不良や物性の低下等の不具合を起こすことがなく、光による劣化が効果的に防止された透明樹脂の原料となるポリアルキレンオキサイド骨格を有する（メタ）アクリル酸エステル化合物について種々検討したところ、ポリアルキレンオキサイド骨格を有する（メタ）アクリル酸エステル化合物を硬化させた樹脂の光による劣化の原因が、（メタ）アクリル酸エステル化合物に不純物として極微量含まれるブレンステッド酸成分にあることを見いだした。ブレンステッド酸成分は、ポリアルキレンオキサイド骨格を有する（メタ）アクリル酸エステル化合物の製造において、（１）アルコールへのアルキレンオキサイド付加反応時に使用する触媒、（２）アルコールへのアルキレンオキサイド付加反応後の反応溶液の中和に使用する中和剤、（３）アルキレンオキサイド付加アルコールと（メタ）アクリル酸とのエステル化反応に使用する触媒、（４）アルキレンオキサイド付加アルコールと（メタ）アクリル酸とのエステル化反応後の反応溶液の中和に使用する中和剤として使用されること、及び、エステル化反応に用いる（メタ）アクリル酸もブレンステッド酸であることから、（ａ）アルコールへのアルキレンオキサイド付加反応時の触媒としてブレンステッド酸を使用せず、（ｂ）反応後の反応溶液の中和にブレンステッド酸を使用せず、かつ（ｃ）エステル化をアルコールと（メタ）アクリル酸とのエステル化反応ではなく、アルコールと（メタ）アクリル酸エステルとのエステル交換反応により行うことにより、ポリアルキレンオキサイド骨格を有する（メタ）アクリル酸エステル化合物を硬化させた樹脂の光による劣化を防止することができることを見いだした。
【０００６】
本発明者等は、これらの要件を満たす製造方法とするために、アルコールへのアルキレンオキサイド付加反応時の触媒としてアルカリ（土類）金属水酸化物を用い、更に、このアルカリ（土類）金属水酸化物によるエステルの着色を防止するために、アルコールへのアルキレンオキサイド付加反応後にアルカリ（土類）金属水酸化物を除去して、エステル交換反応を行えばよいことを見いだし、これにより、ＵＶ硬化不良や物性の低下等の不具合を起こすことがなく、光による劣化が効果的に防止された透明樹脂の原料となるポリアルキレンオキサイド骨格を有する（メタ）アクリル酸エステル化合物を製造することができることを見いだした。
また、本発明者等は、このようにして製造されたポリアルキレンオキサイド骨格を有する（メタ）アクリル酸エステル化合物において、アルカリ（土類）金属分の含有割合、及び、ブレンステッド酸及びその塩の含有割合が一定量以下となるようにすると、光による劣化が効果的に防止され、様々な産業分野において利用可能な透明樹脂の原料としてより好適に用いることができるものとなることを見いだし、上記課題をみごとに解決することができることに想到し、本発明に到達したものである。
【０００７】
すなわち本発明は、下記一般式（１）；
【０００８】
［ＣＨ２＝ＣＲ−ＣＯＯ−（ＡＯ）ｎ−］ｍ−Ｘ    （１）
【０００９】
（式中、ＡＯは、同一又は異なって、アルキレンオキサイド残基を表す。Ｒは、水素原子又はメチル基を表す。Ｘは、有機残基を表す。ｎは、１以上の正数である。ｍは、１以上の正数である。）で表されるポリアルキレンオキサイド骨格を有する（メタ）アクリル酸エステル化合物の製造方法であって、
該ポリアルキレンオキサイド骨格を有する（メタ）アクリル酸エステル化合物の製造方法は、（ｉ）アルカリ（土類）金属水酸化物を触媒として用いてアルコールにアルキレンオキサイドを付加させてアルキレンオキサイド付加アルコールを製造する工程、（ｉｉ）該アルカリ（土類）金属水酸化物を除去する工程、（ｉｉｉ）該アルキレンオキサイド付加アルコールと（メタ）アクリル酸エステルとのエステル交換反応によりポリアルキレンオキサイド骨格を有する（メタ）アクリル酸エステル化合物を製造する工程、及び、（ｉｖ）エステル交換反応系から軽沸分を除去する工程をこの順に含んでなるポリアルキレンオキサイド骨格を有する（メタ）アクリル酸エステル化合物の製造方法である。
本発明はまた、下記一般式（１）；
【００１０】
［ＣＨ２＝ＣＲ−ＣＯＯ−（ＡＯ）ｎ−］ｍ−Ｘ    （１）
【００１１】
（式中、ＡＯは、同一又は異なって、アルキレンオキサイド残基を表す。Ｒは、水素原子又はメチル基を表す。Ｘは、有機残基を表す。ｎは、１以上の正数である。ｍは、１以上の正数である。）で表されるポリアルキレンオキサイド骨格を有する（メタ）アクリル酸エステル化合物であって、該ポリアルキレンオキサイド骨格を有する（メタ）アクリル酸エステル化合物は、アルカリ（土類）金属分の含有割合が３００ｐｐｍ以下であり、かつブレンステッド酸及びその塩の含有割合が１ｐｐｍ以下であるポリアルキレンオキサイド骨格を有する（メタ）アクリル酸エステル化合物でもある。
以下に本発明を詳述する。
【００１２】
本発明のポリアルキレンオキサイド骨格を有する（メタ）アクリル酸エステル化合物の製造方法は、（ｉ）アルカリ（土類）金属水酸化物を触媒として用いてアルコールにアルキレンオキサイドを付加させてアルキレンオキサイド付加アルコールを製造する工程、（ｉｉ）該アルカリ（土類）金属水酸化物を除去する工程、（ｉｉｉ）該アルキレンオキサイド付加アルコールと（メタ）アクリル酸エステルとのエステル交換反応によりポリアルキレンオキサイド骨格を有する（メタ）アクリル酸エステル化合物を製造する工程、及び、（ｉｖ）エステル交換反応系から軽沸分を除去する工程をこの順に含んでなるものであるが、これらの工程を含むものである限り、その他の工程を含んでいてもよい。
【００１３】
上記（ｉ）アルコールにアルキレンオキサイドを付加させてアルキレンオキサイド付加アルコールを製造する工程において使用するアルカリ（土類）金属水酸化物は、アルコールにアルキレンオキサイドを付加させる反応において、触媒として機能するものであれば特に制限されず、リチウム、ナトリウム、カリウム、ルビジウム、セシウム、フランシウムのアルカリ金属の水酸化物、ベリリウム、マグネシウム、カルシウム、ストロンチウム、バリウム、ラジウムのアルカリ土類金属の水酸化物のいずれも用いることができるが、これらの中でも、リチウム、ナトリウム、カリウムの水酸化物のいずれかが好ましい。これらは、１種を用いてもよく、２種以上を用いてもよい。
【００１４】
上記アルカリ（土類）金属水酸化物の添加量としては、アルコールとアルキレンオキサイドの総量１００質量部に対して０．０１質量部以上であることが好ましく、また、２質量部以下であることが好ましい。より好ましくは、０．０２質量部以上、１質量部以下である。更に好ましくは、０．０５質量部以上、０．５質量部以下である。０．０１質量部未満であると、触媒としての機能を充分に発揮できないおそれがあり、また、２質量部を超えて添加すると、ポリアルキレンオキサイド付加物が着色しやすくなったり、またそれ以上のアルキレンオキサイド付加アルコールの収率向上の効果が得られず、反応後に除去するアルカリ（土類）金属水酸化物の量が多くなることから好ましくない。
【００１５】
上記（ｉ）アルキレンオキサイド付加アルコールを製造する工程においては、アルコールに１モルに対して１〜１００モルのアルキレンオキサイドを用いることが好ましい。より好ましくは、アルコールに１モルに対して１．５〜５０モルのアルキレンオキサイドを用いることである。更に好ましくは、アルコール１モルに対して２〜２０モルのアルキレンオキサイドを用いることである。また、アルキレンオキサイドとしては、炭素数１〜４のアルキレンオキサイド等が好ましく、エチレンオキサイド、プロピレンオキサイド、ブチレンオキサイド、イソブチレンオキサイド、１−ブテンオキサイド、２−ブテンオキサイド等が好ましく、特にエチレンオキサイド、プロピレンオキサイドがより好ましい。アルキレンオキサイドは、１種を用いてもよく、２種以上を用いてもよい。
またアルコールに付加するアルキレンオキサイドの数としては、１〜１００が好ましい。より好ましくは、１．５〜５０である。更に好ましくは、２〜２０モルである。上記一般式（１）におけるｎは、アルキレンオキサイド付加アルコールを製造する工程において、アルコールに付加するアルキレンオキサイドの数によって決まることになる。
【００１６】
上記（ｉ）アルキレンオキサイド付加アルコールを製造する工程において用いられるアルコールとしては、例えば、メタノール、エタノール、ｎ−プロパノール、ブタノール、２−エチルヘキシルアルコール、シクロヘキサノール、ベンジルアルコール、エイコシルアルコール等の１価アルコール類；ブチルエチルプロパンジオール、１，２−ブタンジオール、１，３−ブタンジオール、１，４−ブタンジオール、１，５−ペンタンジオール、１，６−ヘキサンジオール、１，７−ヘプタンジオール、１，６−オクタンジオール、１，９−ノナンジオール、１，１０−デカンジオール、１，１１−ウンデカンジオール、１，１２−ドデカンジオール、１，１３−トリデカンジオール、１，１４−テトラデカンジオール、１，１５−ペンタデカンジオール、１，１６−ヘキサデカンジオール、３−メチル−１，５−ペンタンジオール、２，４−ジエチル−１，５−ペンタンジオール、ネオペンチルグリコール、１，２−シクロヘキサンジオール、１，３−シクロヘキサンジオール、１，４−シクロヘキサンジオール、トリシクロデカンジメタノール、シクロヘキサンジメタノール等の炭素数４〜２０のアルカンジオール、ネオペンチルグリコールとヒドロキシピバリン酸とのモノ又はジエステル化物、β，β，β’，β’−テトラメチル−２，４，８，１０−テトラオキサスピロ［５，５］ウンデカン−３，９−ジエノール、エチレングリコール、プロピレングリコール等の２価アルコール類；トリメチロールエタン、ジメチロールプロパン、トリメチロールプロパン、トリメチロールブタン、トリメチロールヘキサン、ジトリメチロールプロパン、ペンタエリスリトール、ジペンタエリスリトール、グリセリン、ポリグリセリン、ソルビタン、ソルビトール、果糖、ショ糖等の３価以上のアルコール類；ポリビニルアルコール；これらの化合物が有する酸素原子の１個以上が硫黄原子に置換したチオアルコール類等が挙げられる。
上記一般式（１）において、Ｘで表される有機残基部分の構造、及び、ｍの値は、使用するアルコールによって決まることになる。
【００１７】
上記アルコールの中でも、β−水素のないアルコール、すなわちβ−水素を含有しないアルコールを少なくとも使用することが好ましい。これにより、得られるアルキレンオキサイド付加アルコール、及び、アルキレンオキサイド付加アルコールを用いて得られる（メタ）アクリル酸エステル化合物の着色がより充分に低減されるとともに、（メタ）アクリル酸エステル化合物の硬化物における耐光性や耐候性、無色透明性等の物性がより充分に向上されるため、例えば、光学材料や耐光性材料の原料として特に好適なものとすることが可能となる。
【００１８】
上記β−水素のないアルコールとしては、例えば、ネオペンチルグリコール、ブチルエチルプロパンジオール、ネオペンチルグリコールのヒドロキシピバリン酸とのモノ又はジエステル化物、β，β，β’，β’−テトラメチル−２，４，８，１０−テトラオキサスピロ［５，５］ウンデカン−３，９−ジエノール、トリメチロールエタン、トリメチロールプロパン、トリメチロールブタン、トリメチロールヘキサン、ジトリメチロールプロパン、ペンタエリスリトール、ジペンタエリスリトール等の芳香族炭化水素構造を有しない１分子中に２個以上の水酸基を有する化合物等が好適である。中でも、水酸基に対してβ−水素を含有しない１分子中に２個以上の水酸基を有する化合物（例えば、ネオペンチルグリコール、ブチルエチルプロパンジオール、ネオペンチルグリコールとヒドロキシピバリン酸とのモノ又はジエステル化物、β，β，β’，β’−テトラメチル−２，４，８，１０−テトラオキサスピロ［５，５］ウンデカン−３，９−ジエノール、トリメチロールエタン、トリメチロールプロパン、トリメチロールブタン、トリメチロールヘキサン、ジトリメチロールプロパン、ペンタエリスリトール、ジペンタエリスリトール）等が、光による劣化や変色に対する耐性が特に高く、より好ましい。更に好ましくは、ネオペンチルグリコール及び／又はトリメチロールプロパンであり、これにより、得られるアルキレンオキサイド付加アルコール、及び、アルキレンオキサイド付加アルコールを用いて得られる（メタ）アクリル酸エステル化合物の着色が充分に低減されるとともに、（メタ）アクリル酸エステル化合物の硬化物の硬化物における物性が向上されるという作用効果が更に充分に発揮されることとなる。
【００１９】
上記（ｉ）アルキレンオキサイド付加アルコールを製造する工程において、アルキレンオキサイドをアルコールへ付加する反応は、溶媒を用いて行ってもよく、溶媒としては、例えば、ペンタン、ヘキサン、シクロヘキサン、メチルシクロヘキサン、ヘプタン、シクロヘプタン、オクタン、イソオクタン、ベンゼン、トルエン、シメン等が挙げられる。
溶媒の使用量としては、反応の総仕込み量１００質量部に対して３０〜１５０質量部が好ましい。より好ましくは、４０〜１２０質量部である。更に好ましくは、５０〜１１０質量部である。
【００２０】
上記アルキレンオキサイドをアルコールへ付加する反応の反応温度としては、８０〜１７０℃が好ましい。より好ましくは、８５〜１３０℃である。更に好ましくは、９０〜１１０℃である。
【００２１】
上記（ｉｉ）アルキレンオキサイド付加アルコールを製造した後に、アルカリ（土類）金属水酸化物を除去する工程において、アルカリ（土類）金属水酸化物を除去する方法としては、（メタ）アクリル酸エステル化合物を硬化させた樹脂の光による劣化の原因となるブレンステッド酸を用いない方法であれば、特に制限されない。アルカリ（土類）金属水酸化物を除去するとは、その後のエステル交換反応によって生成するポリアルキレンオキサイド骨格を有する（メタ）アクリル酸エステル化合物の着色が充分に防止される程度にまで、アルカリ（土類）金属水酸化物の含有量を低減することであり、アルカリ（土類）金属水酸化物を除去した後のアルカリ(土類)金属分の含有割合は、３００ｐｐｍ以下であることが好ましい。残存アルカリ（土類）金属水酸化物の割合が、３００ｐｐｍ以下であると、このアルキレンオキサイド付加アルコールを原料として用いて製造したポリアルキレンオキサイド骨格を有する（メタ）アクリル酸エステル化合物の着色を充分に防止することができ、高品質のポリアルキレンオキサイド骨格を有する（メタ）アクリル酸エステル化合物を得ることができる。より好ましくは、１５０ｐｐｍ以下であり、更に好ましくは、１００ｐｐｍ以下である。
なお、アルキレンオキサイド付加アルコールが含有するアルカリ（土類）金属水酸化物の含有割合、及び、後述するポリアルキレンオキサイド骨格を有する（メタ）アクリル酸エステル化合物が含むアルカリ（土類）金属分、ブレンステッド酸及びその塩の含有割合は、誘導結合プラズマ分析（株式会社リガク製・ＣＩＲＯＳ  １２０：Ｉｎｄｕｃｔｉｖｅｌｙ  Ｃｏｕｐｌｅｄ  Ｐｌａｓｍａ）等により測定することができる。
【００２２】
上記（ｉｉ）アルカリ（土類）金属水酸化物を除去する工程は、アルキレンオキサイドの付加反応により得られたアルキレンオキサイド付加アルコールから、吸着及び／又はイオン交換によりアルカリ（土類）金属を除去する工程であることが好ましい。アルカリ（土類）金属水酸化物を吸着及び／又はイオン交換により除去する方法によると、ブレンステッド酸を使用することなくアルカリ（土類）金属水酸化物を確実に除去することができ、その後のエステル交換反応の生成物であるポリアルキレンオキサイド骨格を有する（メタ）アクリル酸エステル化合物の着色を効果的に防止することができる。
【００２３】
上記アルカリ（土類）金属水酸化物の吸着は、例えば、珪酸アルミニウム、珪酸マグネシウム等の珪酸塩、活性白土、酸性白土、シリカゲル、イオン交換樹脂等が挙げられる。珪酸塩としては、キョーワード６００、７００（協和化学社製）、ミズカライフＰ−１、Ｐ−１Ｓ、Ｐ−１Ｇ、Ｆ−１Ｇ（水澤化学社製）、トミタ−ＡＤ６００、７００（富田製薬社製）等により行うことができる。これらアルカリ（土類）金属水酸化物の吸着のために使用される化合物の使用量としては、アルカリ（土類）金属水酸化物１００質量部に対して、１００質量部以上が好ましく、また、５０００質量部以下が好ましい。より好ましくは、３００質量部以上であり、また、３０００質量部以下である。
【００２４】
上記アルカリ（土類）金属水酸化物を吸着により除去する場合、吸着処理後の吸着剤を固液分離する方法が好ましい。固液分離の方法としては、濾過、遠心分離等が挙げられる。濾過としては、濾紙、濾布、カートリッジフィルター、セルロースとポリエステルとの２層フィルター、金属メッシュ型フィルター、金属焼結型フィルター等を用い、減圧又は加圧下、温度２０〜１４０℃の条件下で行うことが好適である。遠心分離としては、遠心分離器、例えばデカンターや遠心清澄機等を用いて行うことができる。また、必要に応じて固液分離前の液１００質量部に対して水を１〜３０質量部程度添加することもできる。
【００２５】
上記固液分離、特に濾過の際に濾過助剤を使用することは濾過速度を向上させる点で好適である。濾過助剤としては、珪藻土、パーライト、セルロース系濾過助剤、シリカゲル等が挙げられる。珪藻土としては、セライト、ハイフロースーパーセル、セルピュアの各シリーズ（Ａｄｖａｎｃｅｄ  Ｍｉｎｅｒａｌｓ  Ｃｏｒｐｏｒａｔｉｏｎ製）、シリカ＃６４５、シリカ＃６００Ｈ、シリカ＃６００Ｓ、シリカ＃３００Ｓ、シリカ＃１００Ｆ（中央シリカ社製）、ダイカライト（グレフコ社製）等が挙げられる。パーライトとしては、ロカヘルプ（三井金属鉱業社製）、トプコ（昭和化学社製）等が挙げられる。セルロース系濾過助剤としては、ＫＣフロック（日本製紙社製）、ファイブラセル（Ａｄｖａｎｃｅｄ  Ｍｉｎｅｒａｌｓ  Ｃｏｒｐｏｒａｔｉｏｎ製）等が挙げられる。シリカゲルとしては、サイロピュート（富士シリシア化学社製）等が挙げられる。
【００２６】
上記濾過助剤は、予め濾紙等のフィルター面に濾過助剤層を形成するプレコート法を用いてもよいし、濾液に直接添加するボディーフィード法を用いてもよいし、これら両方を併用してもよい。
上記濾過助剤の使用量としては、固液分離前の液１００質量部に対して０．０１〜５質量部、好ましくは０．１〜１．５質量部である。
なお、濾過処理速度は、濾面の大きさ、減圧度又は加圧度、処理湿度にもよるが、１００ｋｇ／ｍ２・ｈｒ以上であることが好ましい。より好ましくは、３００ｋｇ／ｍ２・ｈｒ以上であり、更に好ましくは、５００ｋｇ／ｍ２・ｈｒ以上である。
【００２７】
上記アルカリ（土類）金属水酸化物のイオン交換は、ローム・アンド・ハース社製のアンバーリスト（登録商標）やアンバーライト（登録商標）、三菱化学社製のダイヤイオン（登録商標）、ダウケミカル社製のダウエックス（登録商標）等のイオン交換樹脂により行うことができる。これらの中でも、カルボン酸系のものにより行うことが好ましい。
これらアルカリ（土類）金属水酸化物のイオン交換のために使用される化合物の使用量としては、アルカリ（土類）金属水酸化物１００質量部に対して、１００質量部以上が好ましく、また、１００００質量部以下が好ましい。より好ましくは、４００質量部以上であり、また、５０００質量部以下である。
【００２８】
本発明のポリアルキレンオキサイド骨格を有する（メタ）アクリル酸エステル化合物の製造方法において、（ｉｉｉ）該アルキレンオキサイド付加アルコールと（メタ）アクリル酸エステルとのエステル交換反応によりポリアルキレンオキサイド骨格を有する（メタ）アクリル酸エステル化合物を製造する工程は、アルキレンオキサイド付加アルコールの有する水酸基の反応率が高くなるように適宜反応条件等を選択して行うことができるが、アルキレンオキサイド付加アルコールの有する水酸基の反応率は、８５モル％以上であることが好ましい。アルキレンオキサイド付加アルコールの有する水酸基の反応率が８５モル％以上である製造方法によると、高い収率でポリアルキレンオキサイド骨格を有する（メタ）アクリル酸エステル化合物を得ることができる。より好ましくは８７モル％である。更に好ましくは９０モル％であり、最も好ましくは９２モル％である。
【００２９】
上記（ｉｉｉ）該アルキレンオキサイド付加アルコールと（メタ）アクリル酸エステルとのエステル交換反応によりポリアルキレンオキサイド骨格を有する（メタ）アクリル酸エステル化合物を製造する工程は、アルキレンオキサイド付加アルコールと（メタ）アクリル酸エステル化合物とを反応させて、（メタ）アクリル酸エステル化合物のアルコール由来の構造部分を、アルキレンオキサイド付加アルコールと交換することにより、ポリアルキレンオキサイド骨格を有する（メタ）アクリル酸エステル化合物を製造する工程であるが、アルキレンオキサイド付加アルコールと（メタ）アクリル酸エステル化合物との仕込み比（アルキレンオキサイド付加アルコール：（メタ）アクリル酸エステル化合物）は、収率の点及び経済性の点から、アルキレンオキサイド付加アルコールの水酸基に対して（メタ）アクリル酸エステル化合物が１〜２０モル倍が好ましい。より好ましくは１．５〜１０倍であり、更に好ましくは１．８〜４倍である。
【００３０】
上記エステル交換反応において、原料として用いられる(メタ）アクリル酸エステルとしては、炭素数１〜６の直鎖状、分枝状又は環状のアルキル基をエステル部分に有する(メタ）アクリル酸エステルが挙げられる。（メタ）アクリル酸エステル類の具体例として、以下の化合物が挙げられる。（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓｅｃ−ブチル、（メタ）アクリル酸ｔ−ブチル等の（メタ）アクリル酸低級アルキルエステルである。これらは、単独あるいは混合物として用いることができる。
【００３１】
上記エステル交換反応は、エステル交換反応の反応率を高めるために、ブレンステッド酸触媒以外の触媒を用いて行ってもよい。触媒としては、例えば、具体的には、酸化鉛、酸化亜鉛、酸化ジルコニウム等の酸化物；水酸化タリウム、水酸化スズ、水酸化鉛、水酸化ニッケル等の水酸化物；塩化スズ、塩化鉛、塩化ジルコニウム、塩化ニッケル等のハロゲン化物；炭酸鉛、炭酸亜鉛、炭酸ニッケル等の炭酸塩；リン酸鉛、リン酸亜鉛、リン酸ニッケル等のリン酸塩；硝酸鉛、硝酸亜鉛、硝酸ニッケル等の硝酸塩；酢酸鉛、酢酸亜鉛、酢酸ニッケル等のカルボン酸塩；テトラエトキシチタン、テトラブトキシチタン、テトラ（２−エチルヘキサノキシ）チタン等のアルコキシ化合物；ジルコニアアセチルアセトナート、亜鉛アセチルアセトナート、ジブトキシスズアセチルアセトナート、ジブトキシチタンアセチルアセトナート等のアセチルアセトナート錯体；テトラメチルアンモニウムメトキシド、テトラメチルアンモニウムｔ−ブトキシド、トリメチルベンジルアンモニウムエトキシド等の４級アンモニウムアルコキシド；ジメチルスズオキサイド、メチルブチルスズオキサイド、ジブチルスズオキサイド、ジオクチルスズオキサイド等のジアルキルスズ化合物；ビス（ジブチルスズアセテート）オキサイド、ビス（ジブチルスズラウレート）オキサイド等のジスタノキサン；ジブチルスズジアセテート、ジブチルスズジラウレート等のジアルキルスズジカルボン酸塩が挙げられる。これらは、単独でも２種類以上を併用してもよい。
【００３２】
これらのエステル交換触媒の中でも、テトラエトキシチタン、テトラブトキシチタン、テトラ（２−エチルヘキサノキシ）チタン、ジルコニアアセチルアセトナート、ジブチルスズオキサイド、ジオクチルスズオキサイド、ビス（ジブチルスズアセテート）オキサイド、ビス（ジブチルスズラウレート）オキサイド、ジブチルスズジアセテート、ジブチルスズジラウレートが好適に用いられる。
【００３３】
上記エステル交換触媒の使用量は、特に限定されるものではないが、収率の点及び経済性の点から、アルキレンオキサイド付加アルコールに対して、０．００１モル％以上が好ましく、０．００５モル％以上がより好ましい。更に好ましくは、０．０１モル％以上であり、最も好ましくは、０．０５モル％以上である。また、２０モル％以下が好ましく、１５モル％以下がより好ましい。更に好ましくは、１０モル％以下であり、最も好ましくは、５モル％である。
【００３４】
上記（ｉｉｉ）エステル交換反応によりポリアルキレンオキサイド骨格を有する（メタ）アクリル酸エステル化合物を製造する工程は、重合禁止剤の存在下で反応させることが、重合を抑制し、収率の点で好ましい。重合禁止剤としては、１種又は２種以上を用いることができる。重合禁止剤として、ラジカル重合禁止剤が使用できる。具体的には、ヒドロキノン、メトキシヒドロキノン、ベンゾキノン、ｐ−ｔｅｒｔ−ブチルカテコール等のキノン系化合物を用いたキノン系重合禁止剤；２，６−ジ−ｔｅｒｔ−ブチルフェノール、２，４−ジ−ｔｅｒｔ−ブチルフェノール、２−ｔｅｒｔ−ブチル−４，６−ジメチルフェノール、２，６−ジ−ｔｅｒｔ−ブチル−４−メチルフェノール、２，４，６−トリ−ｔｅｒｔ−ブチルフェノール等のアルキルフェノール系化合物を用いたアルキルフェノール系重合禁止剤；アルキル化ジフェニルアミン、Ｎ，Ｎ’−ジフェニル−ｐ−フェニレンジアミン、フェノチアジン、４−ヒドロキシ−２，２，６，６−テトラメチルピペリジン、４−ベンゾイルオキシ−２，２，６，６−テトラメチルピペリジン、１，４−ジヒドロキシ−２，２，６，６−テトラメチルピペリジン、１−ヒドロキシ−４−ベンゾイルオキシ−２，２，６，６−テトラメチルピペリジン等のアミン系化合物を用いたアミン系重合禁止剤；ジメチルジチオカルバミン酸銅、ジエチルジチオカルバミン酸銅、ジブチルジチオカルバミン酸銅等のジチオカルバミン酸銅系化合物を用いたジチオカルバミン酸銅系重合禁止剤；２，２，６，６−テトラメチルピペリジン−Ｎ−オキシル、４−ヒドロキシ−２，２，６，６−テトラメチルピペリジン−Ｎ−オキシル、４−ベンゾイルオキシ−２，２，６，６−テトラメチルピペリジン−Ｎ−オキシル、４−ヒドロキシ−２，２，６，６−テトラメチルピペリジン−Ｎ−オキシルのエステル等のＮ−オキシル系化合物を用いたＮ−オキシル系重合禁止剤等が挙げられる。
【００３５】
これらの中でも、好ましいラジカル重合禁止剤として、キノン系重合禁止剤、Ｎ−オキシル系重合禁止剤を挙げることができる。好ましい重合禁止剤は、ヒドロキノン、メトキシヒドロキノン、ベンゾキノン、２，２，６，６−テトラメチルピペリジン−Ｎ−オキシル、４−ヒドロキシ−２，２，６，６−テトラメチルピペリジン−Ｎ−オキシル、４−ヒドロキシ−２，２，６，６−テトラメチルピペリジン−Ｎ−オキシルのエステル等である。
重合禁止剤の添加量は、（メタ）アクリル酸エステル類に対して、０．０００１質量％以上が好ましく、０．０００２質量％以上がより好ましく、０．０００５質量％以上が更に好ましく、０．００１質量％以上が特に好ましい。また、５質量％以下が好ましく、１質量％以下がより好ましく、０．５質量％以下が更に好ましく、０．１質量％以下が特に好ましい。上記重合禁止剤添加量の範囲が、収率の点、重合抑制の点及び経済性の点で好ましい。
【００３６】
上記エステル交換反応は、溶媒を用いて行ってもよく、溶媒としては、上述したアルキレンオキサイドをアルコールへ付加する反応において用いられるものと同様のものを用いることができる。
溶媒の使用量としては、反応の総仕込み量１００質量部に対して１〜７０質量部が好ましい。より好ましくは、５〜５０質量部である。更に好ましくは、１０〜３０質量部である。
【００３７】
上記エステル交換反応の反応温度は、特に限定されるものではないが、副生するアルコールの沸点あるいは共沸温度以上であることが好ましく、具体的には、４０℃以上とすることが好ましく、５０℃以上が更に好ましく、６０℃以上が特に好ましい。また、１８０℃以下とすることが好ましく、１７０℃が更に好ましく、１６０℃以下が特に好ましい。反応圧力は、特に限定されるものではなく、常圧、加圧及び減圧の何れであってもよい。また、反応時間は、上記反応が完結するように、適宜設定すればよい。
【００３８】
上記共沸溶媒については、反応を阻害しないものであれば特に制限はなく、具体的には、ジエチルエーテル、ジイソプロピルエーテル、ジブチルエーテル等のエーテル類；ベンゼン、トルエン、キシレン等の芳香族炭化水素；ペンタン、ヘキサン、ヘプタン、シクロヘキサン等の脂肪族炭化水素；クロロホルム、塩化メチレン、１，２−ジクロロエタン、クロロベンゼン等のハロゲン化炭化水素；等を挙げることができる。これらの共沸溶媒は、単独でも２種類以上を併用して用いてもよい。また、過剰に用いた（メタ）アクリル酸エステル化合物を共沸溶媒とすることもできる。
【００３９】
上記共沸溶媒の使用量は特に限定されるものではないが、収率の点及び経済性の点から、（メタ）アクリル酸エステル化合物とアルキレンオキサイド付加アルコールの合計質量の０質量％以上とすることが好ましい。また、（メタ）アクリル酸エステル化合物とアルキレンオキサイド付加アルコールの合計質量の３００質量％以下とすることが好ましい。より好ましくは、２００質量％以下である。更に好ましくは、１５０質量％以下であり、最も好ましくは、１００質量％以下である。
【００４０】
上記エステル交換反応において、反応系気相部の分子状酸素濃度は、下限を０．０１容量％以上、上限を１０容量％以下に設定できる。下限は、０．０２容量％以上がより好ましく、０．０５容量％以上が更に好ましい。上限は、９容量％以下がより好ましく、８容量％以下が更に好ましい。上記分子状酸素濃度の範囲が、収率、重合抑制、爆発回避、経済性の点で有効である。
分子状酸素濃度の設定は、分子状酸素又は空気等の分子状酸素を含むガスと、窒素やアルゴン等の不活性ガスとを、反応器に別々に供給したり、予め混合して供給したりすることにより行われる。
【００４１】
上記（ｉｖ）エステル交換反応系から軽沸分を除去する工程において、軽沸分を除去する方法は、特に制限されず、例えば、常圧で蒸発させる方法、減圧下に蒸留する方法等が挙げられる。これらの中でも、減圧下に蒸留する方法が好ましい。
なお、軽沸分とは、エステル交換反応系に存在するポリアルキレンオキサイド骨格を有する（メタ）アクリル酸エステル化合物よりも低い沸点を有する化合物を意味し、上記副生アルコール、原料（メタ）アクリル酸エステル、共沸溶媒等が含まれる。
【００４２】
本発明のポリアルキレンオキサイド骨格を有する（メタ）アクリル酸エステル化合物は、アルカリ（土類）金属分の含有割合が３００ｐｐｍ以下であり、かつブレンステッド酸及びその塩の含有割合が１ｐｐｍ以下であるものである。アルカリ（土類）金属分、ブレンステッド酸及びその塩の含有割合がこのように微量であると、ポリアルキレンオキサイド骨格を有する（メタ）アクリル酸エステル化合物の着色が充分に防止され、更に、ポリアルキレンオキサイド骨格を有する（メタ）アクリル酸エステル化合物を硬化させた樹脂は、光、特に紫外（ＵＶ）光による劣化が効果的に防止されたものとなることから、各種産業分野において用いられる透明樹脂として好適に用いることができるものとなる。より好ましくは、アルカリ（土類）金属分の含有割合としては、１５０ｐｐｍ以下であることがより好ましく、１００ｐｐｍ以下であることが更に好ましい。ブレンステッド酸及びその塩の含有割合は、０．５ｐｐｍ以下であることがより好ましく、０．１ｐｐｍ以下であることが更に好ましい。
なお、本発明のポリアルキレンオキサイド骨格を有する（メタ）アクリル酸エステル化合物は、アルカリ（土類）金属分の含有割合が３００ｐｐｍ以下であり、かつブレンステッド酸及びその塩の含有割合が１ｐｐｍ以下となるように調整されたものであれば、製造方法は特に制限されないが、上述した本発明のポリアルキレンオキサイド骨格を有する（メタ）アクリル酸エステル化合物の製造方法によって製造されることが好ましい。
【００４３】
上記ポリアルキレンオキサイド骨格を有する（メタ）アクリル酸エステル化合物は、ハーゼン色数が３００以下であることが好ましい。ハーゼン色数が３００以下であるような色調を有する（メタ）アクリル酸エステル化合物から製造された透明樹脂は、充分な透明性をもつものとして、光学部材、照明部材、自動車部材をはじめとする各種産業用途において好適に用いることができるものとなる。より好ましくは、ハーゼン色数が２５０以下のものであり、更に好ましくは、２００以下のものである。
なお、ハーゼン色数は、ＪＩＳ  Ｋ００７１−１：１９９８に準じて測定することができる。
【発明の効果】
【００４４】
本発明のポリアルキレンオキサイド骨格を有する（メタ）アクリル酸エステル化合物の製造方法は、上述の構成よりなり、ＵＶ硬化不良を起こさず、良好な物性を有するポリアルキレンオキサイド骨格を有する（メタ）アクリル酸エステル化合物であって、光による劣化が効果的に防止された透明樹脂の原料となるものを製造することができる製造方法である。また、本発明のポリアルキレンオキサイド骨格を有する（メタ）アクリル酸エステル化合物は、アルカリ（土類）金属分、ブレンステッド酸及びその塩の含有割合の含有割合が少ないものであって、これにより光学部材、照明部材、自動車部材等をはじめとする様々な産業分野において利用される透明樹脂の原料として好適に用いることができるものである。
【発明を実施するための最良の形態】
【００４５】
以下に実施例を掲げて本発明を更に詳細に説明するが、本発明はこれらの実施例のみに限定されるものではない。
【００４６】
実施例１
＜アルキレンオキサイド付加工程＞
攪拌装置、温度計、アルキレンオキサイド導入管、並びに、窒素ガス導入管を備えたオートクレーブに、ネオペンチルグリコール  １０４２ｇ、トルエン１０４２ｇ、及び、水酸化カリウム２．８ｇを仕込み、攪拌下に９０℃まで昇温した後、反応容器内を３回窒素置換した。次に、窒素を吹き込んで反応容器内の圧力を３．２ｋｇｆ／ｃｍ２（１ｋｇｆ／ｃｍ２＝９．８０６６５×１０４Ｐａ）とした。次に、エチレンオキサイド１７６２ｇを、反応途中、発熱により温度が９０℃以上にならないように注意し、また反応容器内圧力が８ｋｇｆ／ｃｍ２以上にならないように注意しながら、約４時間かけて投入し、攪拌を行った。エチレンオキサイド投入完了後、５時間９０℃で熟成した後、常温まで降温し、ポリエチレンオキサイド付加アルコールのトルエン溶液を得た。
【００４７】
＜アルカリ（土類）金属除去工程＞
攪拌装置、温度計、コンデンサー、窒素ガス導入管を備えたフラスコに、得られたポリエチレンオキサイド付加アルコールのトルエン溶液１０００ｇ、キョーワード６００ＢＵＰ−Ｓ（協和化学製）  １８．７ｇを仕込み、窒素ガス雰囲気下で９５℃で２時間攪拌した。次に、ろ過助剤としてシリカ＃６００Ｈ（中央シリカ社製）７．３ｇを添加し、攪拌混合後、加圧ろ過器にて温度８０℃、圧力１ｋｇｆ／ｃｍ２にてろ布を用いてろ過したところ清澄なろ液が得られた。得られたろ液からトルエンを加熱、減圧によって除去し、ポリエチレンオキサイド付加アルコール（１）を得た。ポリエチレンオキサイド付加アルコール（１）に含まれるカリウム原子の含有率を誘導結合プラズマ分析（株式会社リガク製・ＣＩＲＯＳ  １２０：Ｉｎｄｕｃｔｉｖｅｌｙ  Ｃｏｕｐｌｅｄ  Ｐｌａｓｍａ；以下ＩＣＰと略すことがある）によって測定したところ、５ｐｐｍであった。
【００４８】
＜エステル化工程＞
攪拌装置、温度計、ガス吹込みライン、液体添加ラインおよびオルダーショウ型精留塔（１０段）を備えた３Lガラス製装置に、ポリエチレンオキサイド付加アルコール（１）６９５．３ｇ、メタクリル酸メチル６４０．８ｇ、４−ヒドロキシ−２，２，６，６−テトラメチルピペリジン−１−オキシル０．０７０ｇ、ジブチルスズオキサイド１０．４ｇを添加し、攪拌混合した。ガス吹込みラインより７容量％酸素（窒素バランス）を液相部に吹込みながらオイルバスにより還流温度まで昇温した。塔頂部温度がメタクリル酸メチル／メタノールの共沸温度になるまで全還流し、共沸温度に達した時点を反応開始とした。塔頂部温度が共沸温度を維持するように還流比を調節しながら８時間反応を続けた。なお、副生するメタノールはメタクリル酸メチルとの共沸混合物として反応系外へ留去させ、共沸混合物中のメタクリル酸メチルと同質量のメタクリル酸メチルを反応開始から反応終了まで連続的に反応系へ添加した。
反応中、１質量％２，４−ジメチル−６−ｔｅｒｔ−ブチルフェノールのメタクリル酸メチル溶液を、上昇蒸気量に対して２，４−ジメチル−６−ｔｅｒｔ−ブチルフェノールが２００質量ｐｐｍとなるよう塔頂部より連続的に添加した。
反応終了時にＮＭＲ（Ｖａｒｉａｎ社製・Ｕｎｉｔｙ  Ｐｌｕｓ  ４００ＭＨｚ）により分析した結果、原料であるポリエチレンオキサイド付加アルコール（１）の水酸基の９７％がエステル化していることが確認された。
【００４９】
＜軽沸分除去工程＞
攪拌装置、温度計、ガス吹込みライン、留出装置（留出ライン、コンデンサー、受器）および減圧装置を備えた２Ｌガラス製装置に、エステル化工程により得られた反応液を添加し、７容量％酸素ガス（窒素バランス）を液相部に吹込みながら攪拌混合し、オイルバスにより内温を８０℃に調整した。減圧装置により６６７ｈＰａから徐々に６７ｈＰａまで減圧し、原料メタクリル酸メチルおよび副生メタノールを留去した。
この間、１質量％２，４−ジメチル−６−ｔｅｒｔ−ブチルフェノールのメタクリル酸メチル溶液を、上昇蒸気量に対して、２，４−ジメチル−６−ｔｅｒｔ−ブチルフェノールが２００質量ｐｐｍとなるようコンデンサーへ連続的に添加した。
得られたエステル化物のハーゼン単位色数をＪＩＳ  Ｋ００７１−１：１９９８に準じて測定したところ、３００であった。
【００５０】
＜物性評価＞
このエステル化物１００部に光重合開始剤であるダロキュアー１１７３（チバスペシャルティーケミカルズ社製）０．２部を入れ、ガラス板上の１ｍｍ厚のシリコーンゴムパッキンによって囲まれた内側に流し込んだ。これに厚さ１２５μｍのポリエチレンテレフタレート製のフィルムを被せ、超高圧水銀ランプにより２Ｊ／ｃｍ２のＵＶ照射を行って硬化させ、厚さ１ｍｍの透明樹脂板を得た。
得られた透明樹脂板を超エネルギー照射試験機（スガ試験機社製）を用いて、光照射（照射強度９００Ｗ／ｍ２、波長２９５〜４５０ｎｍ、湿度７０％Ｒｈ）を１００時間連続して行った。光照射前後のイエローインデックスの差（ΔＹＩ）を式差計（日本電色社製、シグマ９０システム）を用いて透過モードで測定したところ、１．２であった。
【００５１】
実施例２
アルカリ（土類）金属除去工程において、キョーワード６００ＢＵＰ−Ｓ（協和化学製）を  ０．７２ｇ、シリカ＃６００Ｈ（中央シリカ社製）０．２８ｇとする以外は実施例１と同様の操作を行いポリエチレンオキサイド付加アルコール（２）を得た。
ポリエチレンオキサイド付加アルコール（２）に含まれるカリウム原子の含有率は、４６ｐｐｍであった。
ポリエチレンオキサイド付加アルコール（１）の代わりにポリエチレンオキサイド付加アルコール（２）を用いた以外は、実施例１と同様にしてエステル化工程を行ったところ、ポリエチレンオキサイド付加アルコール（２）の水酸基のエステル化率は、９７％であった。また、得られたエステル化物のハーゼン単位色数は、１３０であった。更に、得られたエステル化物を用いて実施例１と同様にして透明樹脂板を得、光照射後のΔＹＩを測定したところ、ΔＹＩは、１．０であった。
【００５２】
実施例３
アルカリ（土類）金属除去工程において、キョーワード６００ＢＵＰ−Ｓ（協和化学製）を  ０．３２ｇ、シリカ＃６００Ｈ（中央シリカ社製）０．１３ｇとする以外は実施例１と同様の操作を行い、ポリエチレンオキサイド付加アルコール（３）を得た。
ポリエチレンオキサイド付加アルコール（３）に含まれるカリウム原子の含有率は、１１１ｐｐｍであった。
ポリエチレンオキサイド付加アルコール（１）の代わりにポリエチレンオキサイド付加アルコール（３）を用いた以外は、実施例１と同様にしてエステル化工程を行ったところ、ポリエチレンオキサイド付加アルコール（３）の水酸基のエステル化率は、９７％であった。また、得られたエステル化物のハーゼン単位色数は、１６０であった。更に、得られたエステル化物を用いて実施例１と同様にして透明樹脂板を得、光照射後のΔＹＩを測定したところ、ΔＹＩは、１．１であった。
【００５３】
実施例４
アルカリ（土類）金属除去工程において、キョーワード６００ＢＵＰ−Ｓ（協和化学製）を  ０．２ｇ、シリカ＃６００Ｈ（中央シリカ社製）０．０８ｇとする以外は実施例１と同様の操作を行いポリエチレンオキサイド付加アルコール（４）を得た。
ポリエチレンオキサイド付加アルコール（４）に含まれるカリウム原子の含有率は、２３０ｐｐｍであった。
ポリエチレンオキサイド付加アルコール（１）の代わりにポリエチレンオキサイド付加アルコール（４）を用いた以外は、実施例１と同様にしてエステル化工程を行ったところ、ポリエチレンオキサイド付加アルコール（４）の水酸基のエステル化率は、９７％であった。また、得られたエステル化物のハーゼン単位色数は、２５０であった。更に、得られたエステル化物を用いて実施例１と同様にして透明樹脂板を得、光照射後のΔＹＩを測定したところ、ΔＹＩは、１．２であった。
【００５４】
実施例５
実施例１と同様の操作により得られたポリアルキレンオキサイド付加アルコールのトルエン溶液１０００ｇに対して、弱酸性陽イオン交換樹脂ダイヤイオンＷＫ−１０（三菱化学社製）４ｇを添加し、２５℃で一晩放置した。
これをろ過した後、得られたろ液からトルエンを加熱、減圧によって除去し、ポリエチレンオキサイド付加アルコール（５）を得た。その他の工程は実施例（１）と同様に行った。
ポリエチレンオキサイド付加アルコール（５）に含まれるカリウム原子の含有率は、１２１ｐｐｍであった。
ポリエチレンオキサイド付加アルコール（１）の代わりにポリエチレンオキサイド付加アルコール（５）を用いた以外は、実施例１と同様にしてエステル化工程を行ったところ、ポリエチレンオキサイド付加アルコール（５）の水酸基のエステル化率は、９７％であった。また、得られたエステル化物のハーゼン単位色数は、１７０であった。更に、得られたエステル化物を用いて実施例１と同様にして透明樹脂板を得、光照射後のΔＹＩを測定したところ、ΔＹＩは、１．２であった。
【００５５】
実施例６
実施例１と同様の操作により得られたポリエチレンオキサイド付加アルコールのトルエン溶液からトルエンを加熱、減圧によって除去し、ポリエチレンオキサイド付加アルコール（６）を得た。得られたポリエチレンオキサイド付加アルコール（６）に含まれるカリウム原子の含有率は６９０ｐｐｍであった。
ポリエチレンオキサイド付加アルコール（１）の代りにポリエチレンオキサイド付加アルコール（６）を用いた以外は、実施例１と同様にしてエステル化工程を行なったところ、ポリエチレンオキサイド付加アルコール（６）の水酸基のエステル化率は９７％であった。また、得られたエステル化物のハーゼン単位色数は１０００以上であった。更に得られたエステル化物を用いて実施例１と同様にして透明樹脂板を得、光照射後のΔＹＩを測定したところ、ΔＹＩは２．５であった。